FR 2580673 A1 19861024 FR 8506001 A 19850419 Procédé de fabrication sur un support isolant d'un film de silicium monocristallin orienté et à défauts localisés La présente invention a pour objet un procédé de fabrication, sur un support isolant, d'un film de silicium monocristallin orienté et à défauts localisés. Elle s'applique en particulier dans le domai- ne de la fabrication des circuits intégrés MOS ou bipo- laires, notamment à grande rapidité de fonctionnement, résistant aux radiations ionisantes et/ou fonctionnant sous haute tension et devant dissiper de fortes puis- sances. Elle s'applique aussi dans la réalisation des circuits de commande des écrans plats d'affichage ma- triciel sur des substrats amorphes transparents tels que le verre. La technologie silicium sur isolant ou tech- nologie SSI constitue une amélioration sensible par rapport aux techniques standard dans lesquelles les composants actifs des circuits intégrés sont réalisés directement sur un substrat monocristallin en silicium massif. En effet, l'emploi d'un corps isolant conduit à une forte diminution des capacités parasites entre la source et le substrat d'une part, et le drain et le substrat d'autre part, des composants actifs des cir- cuits intégrés et donc à un accroissement de la vitesse de fonctionnement de ces circuits. De plus, cette technologie SSI permet de di- minuer fortement les charges parasites introduites dans les circuits intégrés fonctionnant sous radiations io- nisantes, étant donné que ces radiations ne peuvent pas ioniser le support isolant à l'encontre d'un support en silicium massif. Par ailleurs, cette technologie permet une augmentation de la densité d'intégration des cir- cuits intégrés du fait qu'elle permet notamment d'évi- ter le perçage (latch-up en terminologie anglo-saxonne) dû au claquage des jonctions de ces circuits intégrés. Enfin, cette technologie conduit à une sim- plification notable des procédés de fabrication des circuits intégrés ainsi qu'à une meilleure tenue de ces circuits aux hautes tensions. L'obtention de films semiconducteurs mono- cristallins et notamment de silicium sur des supports isolants a été longuement étudiée plus spécialement en vue de La fabrication d'écrans plats et de Leurs cir- cuits de commande sur 'des substrats amorphes transpa- rents. Lorsque les premières expériences utilisant des faisceaux lasers ou des faisceaux d'électrons ont mon- tré qu'il était possible de faire croître des grains de silicium en les chauffant et surtout en fondant le si- licium déposé, grâce à une technique de microfusion de zone, alors un regain d'activité s'est développé en vue de l'obtention de films de silicium monocristallin sur un support isolant. Ce regain d'intérêt s'est traduit par la re- cherche de techniques permettant de traiter rapidement des plaquettes de silicium type industriel et en parti- culier dans la recherche de dispositifs de chauffage dont le coût est inférieur à celui d'une source laser ou d'un canon à électrons. C'est ainsi qu'ont été uti- Lisées Les résistances de graphite ou encore des lampes à filament ou à arc. Ces dispositifs de chauffage ont notamment été décrits dans un article de M.W. GEIS et aI paru dans Applied Physics Letters, 37, de mai 1980, p. 454, et dans la demande de brevet n 2 532 783 du 7 septembre 1982. Malheureusement, aucune de ces techniques de chauffage connues n'a permis de produire jusqu'à ce jour des films de silicium monocristallin sans défaut sur la totalité de la surface d'une plaquette de sili- cium de dimensions industrielles (100 mm de diamètre). Toutes les expériences semblent montrer que, même avec des faisceaux d'énergie non cohérente qui permettent de recristalliser des plaquettes de silicium entières en un seul passage, il est difficile d'envisa- ger de supprimer les défauts résiduels tels que les joints et sous-joints de grains ou autres disloca- tions; ceci est d'autant plus vrai que les films de silicium sont des films minces, c'est-à-dire dont l'épaisseur est inférieure à 0,5 am. Par ailleurs; afin d'orienter Le film semi- conducteur recristallisé, on a tenté d'utiliser un fin réseau gravé dans le support isolant comme décrit dans l'article de M.M. GEIS et al. paru dans Appl. Phys. Lett., H, 35, de juillet 1979, p.71-74, intitulé "Crys- tallographic orientation of silicon on an amorphous substrate using an artificial surface - relief grating and laser crystallization". Malheureusement, les tech- niques employées en balayage de fusion de zones de si- licium, telles que celles décrites dans l'article de M.W. GEIS et dans le document FR-A-2 532 783 cités ci- dessus, n'ont jamais permis d'obtenir des plaquettes de silicium recristallisées totalement orientées et sans défaut. L'une des techniques la plus utilisée pour réaliser une couche de silicium monocristallin sur un support isolant consiste à former sur un substrat en silicium monocristallin d'orientation donnée, une couche d'oxyde de silicium notamment par oxydation thermique puis à déposer sur la couche d'oxyde de sili- Àcium une couche de silicium polycristallin et enfin à soumettre le film à un traitement thermique tel qu'un balayage d'une zone fondue du film afin de recristalli- ser le silicium. Dans une telle technique, on a envisagé de réaliser dans la couche d'oxyde de silicium des ouver- tures de manière à utiliser Le substrat monocristaltin comme germe de recristalLisation afin d'orienter le film recristalLisé et d'éviter sa désorientation qui sont Les causes principales d'apparition de joints et de sous-joints de grains. Cette technique de germina- tion a notamment été décrite dans L'article de M. FEN paru dans AppL Phys. Lett., H, 38, de 1981, page 365. Dans cette technique, il est apparu nécessai- re de reproduire avec une période courte (inférieure à 500 pm) les ouvertures dites de germination dans la couche d'oxyde de silicium afin de ne pas perdre l'orientation de départ. Or, ceci a notamment pour in- convénient de nécessiter, après recristallisation du film de silicium, une étape d'oxydation localisée de ces zones de germination afin de bien isoler la couche semiconductrice recristallisée du substrat monocris- tattin et de pouvoir utiliser ensuite Les différents avantages mentionnés ci-dessus sur La technologie SSI. De plus, ces zones oxydées entraînent une perte de place du fait qu'ilt ne sera pas possible de réaliser des circuits intégrés isolés les uns des autres sur ces zones oxydées. Par ailleurs, on a étudié la formation et L'apparition des joints et sousjoints de grains dans le but de trouver des techniques de Localisation de ces défauts dans des zones étroites o on ne fabriquerait pas les zones actives (les grilles des transistors) des circuits intégrés. En particulier, par recristallisation du film semiconducteur sur- le support isolant par la tech- nique de balayage d'une zone fondue de silicium, on a notamment pu remarquer que les joints et sous-joints de grains se formaient dans les zones qui se solidifiaient en dernier après le passage de Sa zone fondue. En utilisant dans cette technique de recris- tallisation une source laser, o l'énergie peut être concentrée sur un spectre très étroit, il est possible de coupler plus ou moins l'énergie du faisceau laser avec le film semiconducteur et de chauffer plus ou moins telle ou telle zone dudit film par rapport à une autre. Ceci peut être réalisé, comme décrit dans la demande de brevet français n0 83 16396, en utilisant sur le film de silicium à recristalliser des bandes parallèles antiréfléchissantes, jouant le rôle de re- tardateur de cristallisation, et en calculant l'épais- seur des bandes antiréfléchissantes et des bandes ré- fléchissantes (bandes de silicium) afin d'ajuster l'énergie du faisceau laser interagissant avec le film de silicium. En revanche, dans le cas de source de lumière incohérente, étant donné leur large spectre d'émission, il est difficile d'ajuster les épaisseurs des bandes réfléchissantes et antiréfléchissantes pour tenter de mettre en phase les ondes lumineuses frappant la struc- ture. Cependant, comme décrit dans un article de M.W. GEIS et al., paru dans J. Electrochem. Soc.: So- lid-State Science and Technology, 130, p. 1178-1183 de mai 1983, intitulé "Solidification-Front Modulation to Entrain Subboundaries in Zone Melting Recrystalliza- tion of Si on Si02", on a utilisé des corps noirs ou des couches métalliques pour leurs propriétés réfléchis- santes sur un large spectre. De même, dans un article de D. BENSAHEL, et al., paru dans Electronics Letters du 23 juin 1983, vol. 19, n0 13, p. 464-466, intitulé "Localisation of. defects on SOI films via selective recrystallization using halogen Lamps", on a utilisé des couches déposées d'indice différent comme adaptation grossière d'indice de réfraction sans s'attacher à des épaisseurs minces et calibrées. Dans un autre procédé de localisation des défauts résiduels dans le film de silicium recristalli- sé, on a modulé Les isothermes de la zone fondue semi- conductrice en utilisant une diffusion sélective de la chaleur dans le substrat sous-jacent, en faisant varier l'épaisseur de la couche d'oxyde de silicium supportant le film semiconducteur. Ce procédé utilisant comme source de chauffage une source laser a été décrit dans un article de S. KAWAMURA et al., paru dans J. Appl. Phys. 55 (6) du 15 mars 1984, p. 1607 à 1609, intitulé "Laser recrystallization of Si over SiO2 with a heat- sink structure". Lorsque l'on parvient à localiser les diffé- rents défauts de recristallisation du film de silicium, comme décrit précédemment, le principal problème res- tant encore est celui de l'orientation c-ristalline de ce film recristallisé. Si avec des faisceaux d'énergie non cohérente, le film recristallisé présente une tex- ture (100) perpendiculaire au plan du film, dans le cas des faisceaux lasers, ce film n'est généralement pas orienté et on est donc obligé d'avoir recours à des ouvertures de germination vers le substrat monocristal- Lin, pratiquées dans la couche d'oxyde de silicium. Avec des faisceaux d'énergie non cohérente cependant, le film de silicium reste désorienté dans le plan du film; la-désorientation est d'environ 30 par rapport à la direction de déplacement de la zone fondue. Dans le cas des faisceaux d'énergie non cohé- rente, d'autres problèmes demeurent et notamment la tenue des films semiconducteurs lors de la fusion de zone. En effet, lorsque le silicium est liquide et en contact avec de l'oxyde de silicium, généralement uti- lisé comme support isolant, le silicium ne mouille pas l'isolant et a tendance à se mettre en goutte. Aussi, faut-il trouver un "encapsulant" efficace, c'est-à- dire un élément enfermant le film semiconducteur, per- mettant de maintenir le film semiconducteur au contact du support isolant et donc d'éviter La mise en goutte du silicium ainsi que de Limiter le transport de masse de silicium fondu. Actuellement, on tente d'éviter La mise en goutte en recouvrant te film de silicium d'une couche épaisse d'oxyde de silicium ou de nitrure de silicium (2 lum pour un film de silicium de 0,5 pm). Mais même avec de telles épaisseurs de matériau, il arrive sou- vent que Le silicium se mette en goutte, conduisant à l'obtention de plaquettes de silicium totalement inuti- lisabtes. La présente invention a justement pour objet un procédé de fabrication d'un film de siLicium mono- cristallin sur un support isotant permettant de remé- dier aux différents inconvénients cités ci-dessus. Ce procédé, utilisant la technique de fusion de zones pour former le film semiconducteur monocristallih, permet une Localisation précise des défauts de cristallisation et La formation de monocristaux de silicium orientés perpendiculairement au plan du film de silicium. De façon plus précise, L'invention a pour objet un procédé de fabrication d'un film de silicium monocristallin sur un support isolant comprenant Les étapes successives suivantes: a) - réalisation, par gravure du support isolant, d'une configuration comportant, sous forme de bandes isolantes parallèles, une alternance de parties en 30. surpLomb et de parties en creux, la Largeur des parties en surplomb étant plus faible que cetlle des parties en creux, b)'- dépôt sur L'ensemble de la structure obtenue d'un film de silicium, c) - recouvrement du film de silicium d'une couche d'un matériau encapsuLant, d) - réalisation d'un traitement thermique de La struc- ture obtenue afin de recristalliser Le film de silicium sous forme monocristalline, ce traite- ment consistant à fondre LocaLement Le film de silicium et à déplacer La zone fondue paraLèle- ment aux bandes isolantes, la zone fondue ayant La forme d'un trait perpendiculaire auxdites ban- des, et e) - élimination de La couche de matériau encapsulant. La réalisation, par gravure du support iso- lant, de bandes en surplomb et de bandes en creux pa- rallèLes permet une bonne localisation des défauts ré- siduels de cristallisation du film de siLicium. En effet, Les parties en surplomb ou marches assurent la localisation des joints et sous-joints de grains grâce à une modulation de l'isotherme du front de cristaLlisation: La solidification est retardée dans les zones d'isoLant Les plus épaisses (parties en surplomb), du fait de La différence de conductivité thermique entre L'isolant épais et l'isolant mince. Les défauts de cristallisation sont donc localisés juste au-dessus des marches isolantes. Par aileurs, cette configuration permet d'éviter la mise en goutte du silicium en fusion sur l'isolant, Lorsque celui-ci est de l'oxyde de siLicium, ce qui permet notamment l'utilisation de couches de matériau encapsulant plus faibles que celles de l'art antérieur. Toutefois, si par hasard le siLicium se mettait en goutte, Le Liquide resterait toutefois con- finé entre deux parties en surplomb, le franchissement de ces parties en surplomb ou marches étant difficile. De façon avantageuse, on utilise une configu- ration périodique, c'est-à-dire dans laqueLLe les par- - ties en surplomb et les parties en creux sont régulié- rement espacées Les unes des autres. Ceci permet d'ob- tenir lors du traitement thermique, une répartition homogène de l'énergie absorbée et diffusée dans le film de silicium et le long de la zone fondue qui est per- pendiculaire aux bandes isolantes. L'utilisation d'une configuration périodique est particulièrement intéressante pour des raisons de traitement technologique ultérieur (réalisation de circuits intégrés). En effet, les concepteurs de cir- cuits intégrés souhaitent pouvoir disposer des plus grandes régions monocristallines possibles sans dé- faut. Dès lors qu'une largeur critique des parties iso- lantes en creux a été déterminée, il est préférable de la répéter afin d'éviter une perte de place, en cas de diminution de cette largeur, ou une apparition de dé- faut, en cas d'augmentation de ladite largeur. De plus, une configuration périodique peut être intéressante lors de la fabrication de composants ou circuits repro- duits périodiquement (matrice, mémoire, réseaux pré- diffusés, etc...). Afin de renforcer la localisation des défauts de recristallisation, on peut avantageusement former, avant l'étape d, sur la couche de matériau encapsulant et au-dessus de chaque partie en surplomb, une bande antiréfléchissante par exemple en nitrure de silicium de même largeur que celle de ladite partie en surplomb associée. Ces bandes antiréfléchissantes jouent le rôle de retardateur de cristallisation; elles renforcent la modulation de l'isotherme sur le front de solidifica- tion. De façon à bien guider l'orientation cristal- line du film de silicium recristallisé, la zone fondue sera déplacée à une vitesse lente, c'est-à-dire à une vitesse inférieure à 0,5 mm/s. De préférence, la vites- se de déplacement de la zone fondue varie de 0,1 à 0,2 mm/s. De façon avantageuse, la zone fondue de siLi- cium, ayant La forme d'un trait perpendiculaire aux bandes isolantes en surplomb ou en creux, est obtenue en soumettant l'ensemble de la structure à l'action d'une raie d'énergie, perpendiculaire à ces bandes iso- lantes, se déplaçant parallèlement à elles. De préfé- rence, la raie d'énergie est obtenue par la focalisa- tion de l'énergie d'une lampe linéaire placée au foyer d'un réflecteur elliptique. Elle peut aussi être formée en balayant rapidement la surface de la couche de maté- riau encapsulant, avec un faisceau laser ou un faisceau d'électrons, selon une direction perpendiculaire aux bandes isolantes. Selon un mode préféré de mise en oeuvre du procédé de l'invention, on réalise dans chaque partie en creux, par gravure du support isolant, au moins une encoche, ces encoches ayant la forme de bandes parallè- les entre elles et aux parties en surplomb. De préfé- rence, on réalise chacune des encoches au milieu d'une partie en creux. La.réalisation de ces encoches contribue for- tement à orienter le film de silicium parallèlement au sens de déplacement de la zone fondue grâce à l'effet de grapho-épitaxie dans la zone de silicium qui solidi- fie en premier. La zone qui contient ces encoches four- nit les germes possédant la bonne orientation ((100) parallèle aux bandes). L'orientation du film recristal- lisé provient d'une minimisation de l'énergie entre l'oxyde et le silicium orienté (100) (c'est-à-dire dont les plans (100) sont parallèles à la surface de l'oxy- de). Ainsi, le fond et les côtés des parties en enco- ches, par minimisation de l'énergie, vont fournir des noyaux orientés (100) parallèlement aux bandes d'enco- ches qui constituent donc les noyaux sources de la ger- mination longitudinale, parallèlement aux bandes iso- Lantes, en surplomb et en creux. Ce sont ces noyaux qui restent solides au départ de la fusion en bordure de zone fondue. Cette sélection d'orientation est d'autant plus efficace que le film de silicium déposé est du silicium amorphe et/ou lorsque le film de silicium dé- posé est du silicium polycristallin à grains petits devant la taille des encoches. En cas de nécessité, on peut aplanir la sur- face du film de silicium déposé avant de le recristaL- liser. Ceci peut avantageusement être obtenu par la technique dite "de pLanarisation" consistant à recou- vrir le film de silicium d'une couche d'un matériau isolant, et en particulier d'une résine telle que celle généralement utilisée en photolithographie, puis à graver simultanément cette couche de matériau isolant et le film de silicium, à des vitesses d'attaque iden- tiques pour L'isolant et le silicium, jusqu'à élimina- tion totale de l'isolant et des parties en 'relief du film de silicium. De façon avantageuse, les gravures du support isolant pour former la configuration périodique et/ou les encoches sont réalisées par un procédé de gravure ionique réactive permettant ainsi d'obtenir des flancs gravés bien raides, perpendiculaires à la surface du support isolant. Ces flancs raides améliorent notamment le mouillage du silicium liquide sur le support isolant ou plutôt bloque la mise en goutte du silicium fondu. Par ailleurs,.ils peuvent avoir une influence dans l'orien- tation cristalline du silicium qui se solidifie. D'autres caractéristiques et avantages de l'invention ressortiront mieux de la description qui va suivre, donnée à titre illustratif et non limitatif, en référence aux figures 1 à 7, annexées, représentant les différentes étapes du procédé de fabrication d'un film de silicium monocristaLlin conformément à L'inven- tion; Les figures 1 à 5 et 7 sont des vues en coupe longitudinale et la figure 6 une vue de dessus. La première étape du procédé, comme représen- tée sur la figure 1, consiste à recouvrir totalement la surface 2a d'un substrat de silicium monocristalLin 2 d'une couche de matériau isolant 4. Le substrat en si- licium 2 présente par exemple une orientation cristal- Line (100), c'est-à-dire une orientation perpendicu- laire à la surface 2a du substrat. La couche de maté- riau isolant 4 peut être réalisée soit en oxyde de si- Licium, soit en nitrure de silicium. Dans le cas d'une couche 4 en oxyde de sili- cium, celle-ci peut être obtenue par oxydation thermi- que du substrat 2, sous oxygène sec ou humide à une température de 800 à 1100 C. Cette couche d'oxyde 4 présente par exemple une épaisseur de 0,5 à 1,5 pm. On réaLise ensuite sur La couche isolante 4 un masque de gravure 6 permettant de définir t'emplace- * ment et les dimensions des parties en surplomb ou mar- ches à réaliser dans La couche isolante 4. Ce masque 6 est par exemple un masque de résine réalisé seLon les procédés classiques de photolithographie. On effectue ensuite à travers le masque 6, comme représenté sur La figure 2, une première gravure de la couche isolante 4 afin d'éliminer sur une hauteur H les régions de l'isolant non recouvertes de résine. Dans le cas d'une couche 4 d'oxyde de silicium de I pm d'épaisseur, cette hauteur H peut aller de 200 à 500 nm. Afin d'obtenir des flancs gravés bien droits, la gravure de la couche d'isolant peut être réalisée de façon anisotrope au moyen d'un procédé de gravure ioni- que réactive (GIR) utilisant comme agent d'attaque un plasma de tétrafluorure de carbone (CF4) ou de trifLuo- rométhane (CHF3) dans le cas d'une couche 4 en oxyde de silicium. Cette gravure de la couche isolante 4 permet la formation d'une configuration de préférence périodi- que comportant des parties en surplomb ou marches 8 similaires et des parties en creux 10 semblables. Ces parties en surplomb 8 et en creux 10 présentent la forme de bandes isolantes parallèles qui sont de préfé- rence régulièrement espacées les unes des autres; ces bandes isolantes 8 et 10 s'étendent avantageusement d'un bord à l'autre de la structure et sont situées dans le plan de la couche isolante. La largeur L des parties en creux 10, au- dessus desquelles pourront être réalisées les zones ac- tives des circuits intégrés, est supérieure à la lar- geur l des parties en surplomb ou marches 8. Par exem- ple les parties en surplomb 8, au-dessus desquelles seront localisés les défauts de cristallisation (joints, sous-joints de grains) du film de silicium monocristallin à réaliser, présentent une largeur l pouvant varier de 3 à 6 pm. En revanche, les zones en creux peuvent présenter une largeur L allant de 20 à pm pour un substrat de 100 mm de diamètre. Après gravure de la couche isolante 4, on élimine le masque de résine 6 par exemple par voie chimique en utilisant comme agent d'attaque l'acétone ou l'acide nitrique ou par l'action d'un plasma d'oxygène. Sur la structure obtenue (figure 2), on réa- lise éventuellement un second masque de gravure 12 par exemple en résine, selon les procédés classiques de photolithographie, permettant de définir l'emplacement et les dimensions des encoches à réaliser éventuelle- ment dans les parties ou bandes en creux 10 de la couche isolante 4. On effectue alors, comme représenté sur la figure 3, une deuxième gravure de la couche isolante 4 afin d'éliminer sur une hauteur h les parties de cette couche isolante 4 non recouvertes de résine. Comme précédemment, cette gravure est réalisée de préférence de façon anisotrope afin de former des flancs raides. Cette gravure est par exemple une gravure ionique réac- tive utilisant comme agent d'attaque un plasma de té- trafluorure de carbone ou du trifluorométhane pour une couche 4 en oxyde de silicium. Cette gravure de la couche isolante peut être réalisée sur une hauteur h allant de 50 à 100 nm. Les encoches obtenues, portant la référence 14, présentent la forme de bandes parallèles entre elles et parallèles aux bandes isolantes 8 et 10 de la couche isolante 4. Ces encoches 14 s'étendent avanta- geusement comme les marches 8 et parties en creux 10 d'un bout à l'autre de la couche isolante 4. La largeur de ces encoches peut aller de 100 à 1000 nm. Ces encoches 14 permettront, lors de la re- cristallisation du film de silicium, de donner une orientation similaire du film de silicium dans toutes les parties en creux isolantes 10 et en particulier en utilisant un faisceau d'énergie non cohérente pour re- cristalliser le film de silicium. Bien qu'il ne soit pas nécessaire que ces encoches 14 soient situées juste au milieu des parties en creux 10, ceci est préférable pour des raisons de symétrie de croissance du silicium. Chaque encoche peut être avantageusement remplacées par un réseau périodique gravé dont la pé- riode est constituée de l'encoche élémentaire décrite. Après réalisation des éventuelles encoches 14, on élimine le masque de résine 8 par exemple par voie chimique en utilisant comme agent d'attaque chimi- que acétone ou acide nitrique ou par action d'un plasma d'oxygène. L'étape suivante du procédé, comme représen- té sur la figure 3, consiste à recouvrir l'ensemble de la structure d'un film de silicium 16; ce silicium peut être soit du silicium amorphe, soit du silicium polycristallin. Ce film de silicium 16 présente une épaisseur allant de 0,2 à -1 pm. Lorsque le silicium déposé est du silicium polycristallin, le film de sili- cium peut être obtenu par un procédé de dépôt chimique en phase vapeur à basse pression (LPCVD), à une tempé- rature de l'ordre de 625 C par pyrolyse de SiH4. Au cas o le film de silicium 16 ne présen- terait pas une surface plane (figure 3), ce qui est le cas lorsque les parties en surplomb ou marches 8 sont relativement élevées par rapport à l'épaisseur du film de silicium, il est possible d'aplanir cette surface par un procédé dit "de planarisation". Cet aplanisse- ment de la surface du film de silicium 16 a notamment pour effet de renforcer la localisation des défauts intervenant lors de la recristallisation de ce film, étant donné que la contribution énergétique des inter- faces silicium-oxyde de silicium ne peut plus être né- gligée. Cet aplanissement de la surface du film de silicium 16 (figure 4 ou 7) peut par exemple être obtenu en recouvrant, comme représenté sur la figure 3, ce film 16 d'une couche d'un matériau isolant 18 effa- çant le relief du film de silicium 16. Cette couche isolante 18 est. de préférence réalisée en résine telle que celle couramment utilisée en photolithographie. Le dépôt de cette couche de résine 18, présentant notam- ment une épaisseur de quelques pm, peut être suivi d'un traitement thermique, par exemple un chauffage à la température de l'ordre de 100 C pendant 30 mn, de façon à obtenir un bon étalement de cette couche de rési- ne 18. On réalise ensuite une gravure simultanée de la couche de résine 18 et du fiLm de silicium 16, à des vitesses d'attaque identiques pour la résine et le si- licium, jusqu'à élimination totale, comme représenté sur la figure 4, de la couche de résine 18 et donc des zones en relief du film de silicium 16. Cette gravure est réalisée de préférence de façon anisotrope par exemple par un procédé de gravure ionique réactive uti- lisant comme agent d'attaque un plasma d'hexafluorure de soufre et d'oxygène: le composé fluoré servant à la gravure du silicium et l'oxygène servant à la gravure de la résine. L'étape suivante du procédé consiste à recou- vrir le film de silicium 16 éventuellement aplani, d'une couche d'encapsulation 20 réalisée par exemple en oxyde de silicium ou en nitrure de silicium ou même sous forme d'un matériau bi-couche. Cette touche de matériau encapsulant, présente notamment une épaisseur allant de 1 à 1,5.m. Elle peut être obtenue par un procédé de dépôt chimique en phase vapeur à basse pres- sion et basse température (LTO), par exemple à 430'C par pyrolyse de SiH4+ 02, lorsque ladite couche est en oxyde de silicium, ou par pulvérisation cathodique lorsque cette couche est en nitrure de silicium. On réalise ensuite éventuellement sur la cou- che encapsulante 20 des bandes antiréfléchissantes 22 comme illustré sur la figure 5, coïncidant avec les parties en surplomb 8 de la couche isolante 4; chaque bande antiréfLéchissante 22 est située au-dessus d'une partie isolante en surplomb 8. Ces bandes antireflet 22 s'étendent de part et d'autre de la structure et pré- sentent une largeur identique à celle des parties en surplomb ou marches 8. Ces bandes 22 peuvent être réa- lisées en une résine carbonée comme celles décrites dans l'article de M.W. GEIS paru dans J. Electro- chem. Soc. cité ci-dessus, ou bien en nitrure de sili- cium. Dans le cas de bandes en nitrure de silicium, celles-ci peuvent être réalisées, comme représenté sur la figure 4, en déposant une couche de nitrure de sili- cium 23 sur la couche encapsulante 20 ayant une épais- seur allant de 80 à 150 nm. Cette couche de nitrure de silicium 23 peut par exemple être déposée par un procé- dé de dépôt chimique en phase vapeur (CVD) à une tempé- rature de 800'C ou, dans le cas d'une couche encapsu- lante 20 en oxyde de silicium, par nitruration de cet oxyde à une température d'environ 950'C. On réalise ensuite, sur la couche de nitrure 23, un masque de gravure 24 par exemple en résine par les procédés classiques de photolithographie. Ce masque de gravure 24 qui permet de définir l'emplacement et les dimensions des bandes antiréfléchissantes24 à réa- liser est identique au masque de résine 6, utilisé pour la gravure de la couche d'oxyde 4 pour former les par- ties isolantes en surplomb 8 et en creux 10. A travers ce masque 24, on réalise une gravu- re de la couche de nitrure de silicium 23 jusqu'à éli- mination totale des parties de cette couche non recou- vertes de résine. Cette gravure peut être réalisée, par voie chimique en utilisant comme agent d'attaque de l'acide orthophosphorique ou bien par un procédé de gravure ionique réactive utilisant un plasma d'hexa- fluorure de soufre comme agent d'attaque. Cette gravure permet d'obtenir, comme repré- senté sur la figure 5, des bandes antiréfléchissantes 22 représentant le même motif que celui des parties en surplomb 8. Ces bandes antiréfléchissantes 22 ont pour effet de renforcer lors de l'étape de recristaLLisa- tion, la localisation des défauts de cristallisation (joints et sousjoints de grains) au-dessus des parties en surplomb 8. Ces bandes 24, adaptatrices d'indice de réfraction et retardatrices de recristallisation, per- mettent notamment de réduire la hauteur H des parties en surplomb 8 et donc de tendre vers un aplanissement de La surface du film de silicium 16; ceci permet de s'affranchir de l'étape dite de "planarisation" (figure 3) décrite ci-dessus. L'étape suivante du procédé consiste à sou- mettre la structure obtenue, représentée sur la figure , à un traitement thermique permettant de recristal- liser le film de silicium 16 sous forme monocristalli- ne. Ce traitement thermique comprend tout d'abord une étape de préchauffage consistant à placer l'ensemble de la structure dans un four et à porter celle-ci à une température inférieure à la température de fusion du silicium qui est de 1410 C. Par exemple la structure peut être portée à une température allant de 800 à 1200 C. Cette étape de préchauffage, dans le cas d'un film 16 en silicium amorphe, permet la cristallisation de celui-ci en gros grains de silicium polycristallin orientés suivant une orientation (100), parallèle et perpendiculaire aux flancs des encoches 14. Ce sont ces gros grains qui vont servir de germes à la recristalli- sation sous forme monocristalline ainsi qu'à L'orienta- tion du silicium. L'orientation de ces gros grains de silicium est principalement due à l'existence des enco- ches 14. Après cette étape de préchauffage, on fond localement le film de silicium 16 et on déplace la zone fondue ainsi obtenue selon une direction X (figure 6) parallèle aux bandes antiréfléchissantes 22, en cas d'utilisation de ces bandes, ou mieux parallèle aux bandes isolantes 8, suivant une vitesse relativement lente et notamment inférieure à 0,5 mm/s. De préféren- ce, la vitesse de balayage de la zone fondue varie de 0,1 à 0,2 mm/s. La zone fondue de silicium présente la forme d'un trait, par exemple de 2 à 5 mm de large dont la longueur est au moins égale à celle d'une plaquette de silicium de type industriel (100 mm de diamètre). Ce trait ou ligne de zone fondue peut avantageusement être réalisé, comme représenté sur la figure 6, en soumet- tant la surface de la structure à une raie d'énergie 28 orientée selon la direction Y, perpendiculaire aux bandes isolantes 8 ou aux bandes antiréfléchissantes 22, lorsque celles-ci existent. Cette raie d'énergie 28 se déplace parallèlement auxdites bandes selon la di- rection X. - Cette raie d'énergie 28 peut avantageusement être réalisée à l'aide d'un faisceau d'énergie de forte puissance focalisé à la surface de la structure, et notamment comme décrite dans la demande de brevet citée précédemment 83 16396, en balayant rapidement la surfa- ce de la structure et notamment la couche de matériau encapsulant 20 avec un faisceau Laser ou un faisceau d'électrons selon la direction Y, perpendiculaire aux bandes isolantes 8 ou aux" bandes antiréfléchissan- tes 22. Dans le cas d'un faisceau laser, ce balayage rapide selon Y peut être réalisé à une fréquence supé- rieure à 10 kHz. Par ailleurs, la puissance laser uti- lisée peut être comprise entre 10 et 25 W. L'étape suivante du procédé consiste, comme représenté sur la figure 7, à éliminer les éventuelles bandes antiréfléchissantes 22, par exemple par voie chimique en utiLisant un bain d'acide orthophosphorique lorsque Les bandes antiréfléchissantes sont réalisées en nitrure de silicium. De même, on éLimine La couche de matériau encapsuLant 20 par attaque chimique dans un bain d'acide fluorhydrique Lorsque cette couche est réalisée en oxyde de siLicium. La structure finale est celle représentée sur la figure 7. Le procédé décrit précédemment permet d'ob- tenir de larges bandes (parties en creux 10) de sili- cium monocristallin exemptes de défaut, par exempte de pm de large et de 100 mm de long, présentant une orientation (100), sur lesquelles peuvent être réali- sées les zones actives des circuits intégrés notamment MOS ou bipolaires; les défauts résiduels tels que les joints et sous-joints de grains ou autres dislocations, qui ne peuvent être supprimés lors de la cristallisa- tion du film de siticium, sont exclusivement situés entre ces bandes monocristaLLines, c'est-à-dire au niveau des marches 8, typiquement de 4 pm de large et de 100 mm de long. Les différentes étapes du procédé selon L'in- vention présentent l'avantage d'être simples, facile- ment reproductibles et d'être bien maîtrisées par l'homme du métier. La description donnée précédemment n'a bien entendu été donnée qu'à titre explicatif, toutes modi- fications, sans pour autant sortir du cadre de l'inven- tion, pouvant être envisagées. En particulier, l'épaisseur des différentes couches, la nature de celles-ci ainsi que leurs procé- dés de dépôt et leurs procédés de gravure peuvent être modifiés. De même, les dimensions des bandes isolantes 8 et 10, des encoches 14 et des bandes antireflet peuvent être modifiées. En outre, leur disposition ne forme pas nécessairement une structure périodique. Par ailleurs, certaines étapes du procédé peuvent être, dans certains cas, supprimées. Par exem- ple les étapes conduisant à la réalisation des encoches 14 dans le support isolant ne sont pas nécessaires lorsque le film de silicium déposé sur ce support est un film de silicium polycristallin. De même, si les parties en surplomb ou mar- ches 8 présentent une hauteur H relativement importan- te, c'est-à-dire supérieure à 0,5 pm pour une couche isolante de 1 um, il ne sera pas nécessaire d'utiliser des bandes 22 adaptatrices d'indice ou retardatrices de solidification pour permettre une bonne localisation des défauts de cristallisation du silicium au niveau des marches isolantes 8. En revanche, l'utilisation de !5 marches 8 d'épaisseur élevée nécessitent d'avoir re- cours a une -tape de 'planarisation" si l'on désire obtenir un film de silicium ayant une surface parfaite- ment plane (figure 7). Dans le cas d'un film de sili- cium épais (environ 1 pm), les différentes techniques de dépôt de silicium connues par l'homme du métier permettent d'obtenir un film comportant une surface suffisamment plane, sans pour cela utiliser l'étape dite de "planarisation". En outre, le traitement thermique permettant la cristallisation du film de silicium peut être réali- sé avec un autre procédé que celui décrit. En particu- lier, le préchauffage de la structure et le balayage rapide selon une direction Y perpendiculaire aux mar- ches isolantes 8 d'un faisceau laser ou d'électrons peuvent être réalisés en utilisant le dispositif de chauffage décrit dans la demande de brevet français n 2 532 783. Enfin, on a décrit une recristallisation du film de silicium isolé sur un substrat d'orientation mais toute autre orientation peut être envisagée. On peut même envisager d'utiliser des substrat polycristal- lins. REVENDICATIONS 1. Procédé de fabrication d'un film de sili- cium monocristallin (16) sur un support -isolant (4) comprenant les étapes successives suivantes: a) - réalisation par gravure du support isolant (4) d'une configuration comportant sous forme de ban- des isolantes parallèles, une alternance de par- ties en surplomb (8) et de parties en creux (10), la largeur des parties en surplomb (8) étant plus faible que celle des parties en creux (10), b) - dépôt sur l'ensemble de la structure obtenue d'un film de silicium (16), c) - recouvrement du film de silicium (16) d'une couche d'un matériau encapsulant (20), d) - réalisation d'un traitement thermique de la struc- ture obtenue afin de recristalliser le film de si- licium (16) sous forme monocristalline, ce traite- ment consistant à fondre localement le film de si- licium (16) et à déplacer la zone fondue parallè- lement aux bandes isolantes, la zone fondue ayant la forme d'un trait perpendiculaire auxdites ban- des (8, 10), et e) - élimination de la couche de matériau encapsu- lant (20). 25.2. Procédé de fabrication selon la revendica- tion 1, caractérisé en ce que La configuration est une configuration périodique. 3. Procédé de fabrication selon la revendica- tion 1 ou 2, caractérisé en ce que, avant l'étape d, on forme sur la couche de matériau encapsulant I20) et au- dessus de chaque partie en surplomb (8), une bande an- tiréfléchissante (22) de même largeur que celle de la- dite partie en surplomb (8) associée. 4. Procédé de fabrication selon l'une quel- conque des revendications 1 à 3, caractérisé en ce que L'on déplace la zone fondue à une vitesse inférieure à 0,5 mm/s 5. Procédé de fabrication selon l'une quel- conque des revendications 1 à 4, caractérisé en ce que L'on dépLace La zone fondue à une vitesse aLLant de 0,1 à 0,2 mm/s. 6. Procédé de fabrication selon l'une quel- conque des revendications 1 à 5, caractérisé en ce que l'on réalise le traitement thermique en soumettant la structure à l'action d'une raie d'énergie (28) perpen- diculaire aux bandes isolantes (8, 10) et se déplaçant parallèlement aux dites bandes (8, 10). 7. Procédé de fabrication selon la revendica- tion 5, caractérisé en ce que l'on forme la raie d'énergie (28) en balayant rapidement la surface de la couche de matériau encapsulant (20) avec un faisceau d'énergie selon une direction (Y) perpendiculaire aux bandes isolantes (8, 10). 8. Procédé de fabrication selon l'une quel- conque des revendications I à 7, caractérisé en ce que L'on réaLise dans chaque partie en creux (10), par gra- vure de support isolant, au moins une encoche (14), ces encoches ayant la forme de bandes parallèles aux par- ties en surplomb (8). 9. Procédé de fabrication selon la revendica- tion 8, caractérisé en ce que l'on réalise chaque enco- che (14) au milieu de chaque partie en creux (10). 10. Procédé de fabrication selon l'une quel- conque des revendications 3 à 9, caractérisé en ce que l'on forme les bandes antiréfléchissantes (22) en re- couvrant la couche de matériau encapsulant (20) d'une couche d'un matériau antiréfLéchissant (23) et en gra- vant cette couche antiréfLéchissante (23) selon un mo- tif identique à celui des parties en surplomb (8). 11. Procédé de fabrication selon l'une quel- conque des revendications 1 à 10, caractérisé en ce qu'avant l'étape c, on dépose une couche d'un matériau isolant (18) sur Le film de silicium (16) effaçant le relief du film de silicium et on grave simultanément la couche de matériau isolant (18) et Le film de silicium (16) avec des vitesses d'attaque identiques pour L'iso- lant et le silicium, jusqu'à élimination totale de La- dite couche de matériau isolant (18) et des parties en relief du film de silicium (16), afin d'aplanir la sur- face dudit film de silicium (16). 12. Procédé de fabrication selon la revendi- cation 8, caractérisé en ce que l'on grave le support isolant (4) pour former les parties en creux (10) et/ou les encoches (14) par un procédé de gravure ionique réactive. 13. Procédé de fabrication selon l'une quel- conque des revendications I à 12, caractérisé en ce que le support isolant (4)-et/ou la couche de matériau en- capsulant (20) sont réalisés en oxyde de silicium. 14. Procédé de fabrication selon L'une quel- conque des revendications 1 à 13, caractérisé en ce que l'étape b consiste à déposer un film de silicium amor- phe (16) ou polycristallin. 15. Procédé de fabrication selon l'une quel- conque des revendications 1 à 14, caractérisé en ce que le traitement thermique comprend une étape de préchauf- fage de la structure obtenue, à une température infé- rieure à La température de fusion du silicium. 16. Procédé de fabrication selon l'une quel- conque des revendications 3 à 15, caractérisé en ce que les bandes antiréfléchissantes (22) sont des bandes.de nitrure de silicium.